多孔質多糖足場を調製するための方法であって、以下の工程:i少なくとも1つの多糖の量、架橋剤の量、及びポロゲン剤の量を含むアルカリ性水溶液を調製すること、ii前記溶液を、約4°C~約80°Cの温度で、前記多糖の量を架橋させるのに十分な時間置くことによって、当該溶液をヒドロゲルにトランスフォーメーションすること、iii前記ヒドロゲルを溶媒、好ましくは水溶液に浸すこと、及びiv工程iiiで得られた多孔質多糖足場を洗浄することを含み、工程iのアルカリ性水溶液が、ヒドロキシアパタイト、好ましくはナノヒドロキシアパタイトをさらに含む、方法。ポロゲン剤が、塩化ナトリウム、塩化カルシウム、炭酸アンモニウム、重炭酸アンモニウム、炭酸カルシウム、炭酸ナトリウム、及び重炭酸ナトリウム、及びそれらの混合物からなる群において選択される、請求項1記載の方法。多糖とポロゲン剤の重量比が、1:50~50:1、好ましくは1:30~30:1、好ましくは1:12~12:1、の範囲であり、好ましくは12:14である、請求項1又は2記載の方法。多孔質多糖足場を調製するための方法であって、以下の工程:a少なくとも1つの多糖、及び1つの架橋剤の量を含むアルカリ性水溶液を調製すること、b工程aの水溶液を凍結すること、c工程bの凍結溶液を昇華させることを含み、工程aのアルカリ性水溶液が、ヒドロキシアパタイト、好ましくはナノヒドロキシアパタイトをさらに含み、工程aの溶液中で多糖の架橋が起こる前に工程bが実施される、方法。前記多糖が、デキストラン、プルラン、寒天、アルギン酸、デンプン、ヒアルロン酸、イヌリン、ヘパリン、フコイダン、キトサン、及びそれらの混合物からなる群より選択される、請求項1~4のいずれか一項に記載の方法。前記多糖が、95:5~5:95の範囲の比、好ましくは75:25wwの比のプルラン/デキストラン混合物である、請求項1~5のいずれか一項に記載の方法。前記多糖が、約70:20:10~約50:20:30、好ましくは約70:20:10~約50:30:20の範囲の比、最も好ましくは約73:22:5wwの比のプルラン/デキストラン/フコイダン混合物である、請求項1~5のいずれか一項に記載の方法。前記架橋剤が、トリメタリン酸三ナトリウムSTMP、オキシ塩化リンPOCl3、エピクロロヒドリン、ホルムアルデヒド、カルボジイミド、グルタルアルデヒド、及びそれらの混合物からなる群より選択される、請求項1~7のいずれか一項に記載の方法。前記ナノヒドロキシアパタイトが、0.3~1Mに含まれる濃度、好ましくは0.6Mのリン酸溶液と、0.5~1.5Mに含まれる濃度、好ましくは1Mの水酸化カルシウム溶液から、選択的に室温で化学沈殿することによって得られる、請求項1~8のいずれか一項に記載の方法。アルカリ性多糖溶液中のナノヒドロキシアパタイトの濃度wvが、0.01~10wv、好ましくは0.1~0.5wv、より好ましくは0.1~0.3wvに含まれる、請求項9記載の方法。請求項1~10のいずれか一項に記載の方法によって得られる、多孔質多糖足場。孔のサイズが、約1μm~約500μm、好ましくは約10μm~約200μmに含まれ、孔隙率が、約4~約75、好ましくは約4~約50である、請求項11記載の多孔質多糖足場。骨の生成、好ましくは骨の修復及び/又は骨の発達に使用するための、請求項1~10記載の方法によって得られる、多孔質多糖足場。異所性石化組織形成を刺激するのに使用するための、請求項1~10記載の方法によって得られる、多孔質多糖足場。骨関連障害の処置において使用するための、請求項1~10記載の方法によって得られる、多孔質多糖足場。